(57)【特許請求の範囲】
【請求項１】
箱上面に形成される又は形成された窓を有し、この窓を覆うようにスリットを有するカバーシートが設けられており、前記スリットを通して箱内に収容された繊維集合体を取り出すようにした収納箱であって、
前記カバーシートは、パルプ繊維を含む繊維集合層と厚さ６〜３０μｍの合成樹脂製防水フィルム層とをラミネートしたラミネートシートであり、
前記カバーシートの米坪は２０〜７０ｇ／ｍ2であり、且つ
前記カバーシートにおける前記パルプ繊維の含有量が５１〜９４重量％である、
ことを特徴とする繊維集合体の収納箱。
【請求項２】
繊維集合層中に合成樹脂繊維を含み、その合成樹脂繊維と前記防水フィルム層とが同種の合成樹脂からなる、請求項１記載の繊維集合体の収納箱。
【請求項３】
前記カバーシートを箱の内面に向かって繊維集合層、防水フィルム層の順で備え、かつカバーシートの繊維集合層側の面が、前記箱の上面の裏面側に対面して位置している、請求項１又は２記載の繊維集合体の収納箱。
【請求項４】
前記カバーシートにおけるスリットの両側が、箱上面に対して平行な面内に延在するか、又は上側に反り返っている、請求項１〜３の何れか１項に記載の繊維集合体の収納箱。
【請求項５】
請求項１〜４のいずれか１項に記載の収納箱内に、複数枚のティッシュペーパーが積層状態で収容されてなるものであり、各ティッシュペーパーは複数の層をなすように折り畳まれており、上下に隣接するティッシュペーパーのうち下側のティッシュペーパーの最上層が上側のティッシュペーパーの最下層とその一つ上の層との間に挟まれている、ボックスティッシュ製品。
【発明の詳細な説明】
【技術分野】
【０００１】
本発明は、ティッシュペーパー、コットンパフ等の繊維集合体の収納箱、及びこれを用いたボックスティッシュ製品に関する。
【背景技術】
【０００２】
箱の上面に形成される窓を内側からスリットを有するカバーシートが覆っており、このカバーシートのスリットを通して箱内部に収容されたティッシュを順次取り出すようにした収納箱、いわゆるボックスティッシュは、今では生活必需品となっている。
箱上面の窓を覆うカバーシートとしては、ポリエチレンフィルム等の合成樹脂フィルムを用いるのが一般的である。この場合、空となったボックスティッシュ箱をリサイクルする際、紙箱本体と再生工程に支障のあるポリエチレンフィルムとを分離する必要がある。
そこで、リサイクル性を向上させるために、カバーシートとして、グラシン紙（特許文献１参照）や和紙（特許文献２参照）を用いる他、合成繊維または化学繊維を混抄した合成紙あるいは不織布を用いること（特許文献３）が提案されている。
【特許文献１】特開平９−１１８３７７号公報
【特許文献２】実用新案登録第２５４３４３２号公報
【特許文献３】特開２０００−２１１６７９号公報
【発明の開示】
【発明が解決しようとする課題】
【０００３】
しかしながら、後者の和紙ではコスト高となる根本的な問題点を有している。さらに、前者のグラシン紙ではこのコストの問題は小さいものの、ティッシュの取り出し（ポップアップ）時において耳障りなノイズ（特に高音）が生じるという問題点を有している。
一方、合成繊維または化学繊維を混抄した合成紙あるいは不織布は、これらの問題点を解決しうるものであるが、本発明者が鋭意研究した結果、防水性に劣る、破断強度の確保に難がある、繊維集合体に対する摩擦が強い、といった問題点があるとの知見を得た。
したがって、本発明の主たる課題は、カバーシートを取り外さずにリサイクル可能でありながら、コストが嵩まず、しかも防水性に優れる、収納箱を提供することにある。また他の課題は、カバーシートの破断強度にも優れる収納箱を提供すること、及びカバーシートの摩擦を軽減し、取り出しの円滑性にも優れる収納箱を提供することにある。
【課題を解決するための手段】
【０００４】
上記課題を解決した本発明は次記のとおりである。
＜請求項１記載の発明＞
箱上面に形成される又は形成された窓を有し、この窓を覆うようにスリットを有するカバーシートが設けられており、前記スリットを通して箱内に収容された繊維集合体を取り出すようにした収納箱であって、
前記カバーシートは、パルプ繊維を含む繊維集合層と厚さ６〜３０μｍの合成樹脂製防水フィルム層とをラミネートしたラミネートシートであり、
前記カバーシートの米坪は２０〜７０ｇ／ｍ2であり、且つ
前記カバーシートにおける前記パルプ繊維の含有量が５１〜９４重量％である、
ことを特徴とする繊維集合体の収納箱。
【０００５】
（作用効果）
本発明によれば、カバーシートとして防水フィルム層をラミネートしたものを用いることにより、紙等の繊維集合層を用いることの利点（すなわち、カバーシートを取り外さずにリサイクル可能でありながら、コストが嵩まない）を損ねずに、防水性に優れるようになる、また、柔軟性を損ねずに強度を高めることができ、カバーシートの垂れ下がりも効果的に防止できる。しかも、これらの利点が防水フィルムをラミネートするだけで極めて容易に実現できる。
【０００６】
＜請求項２記載の発明＞
繊維集合層中に合成樹脂繊維を含み、その合成樹脂繊維と前記防水フィルム層とが同種の合成樹脂からなる、請求項１記載の繊維集合体の収納箱。
【０００７】
（作用効果）
繊維集合層中に合成樹脂繊維と、防水フィルム層とに用いられる合成樹脂が同種であると両層の親和性が良好となり両層の接着性がよくなって強度が強いカバーシートとなる。
【０００８】
＜請求項３記載の発明＞
前記カバーシートを箱の内面に向かって繊維集合層、防水フィルム層の順で備え、かつカバーシートの繊維集合層側の面が、前記箱の上面の裏面側に対面して位置している、請求項１又は２記載の繊維集合体の収納箱。
【０００９】
（作用効果）
本項記載のように構成されていると、繊維集合体を取り出す際、繊維集合体がカバーシートの防水フィルム層側の面に接触して擦れるため、繊維集合層と合成樹脂製防水フィルム層との位置関係が逆の場合における繊維集合層に擦れる場合と比べて摩擦を軽減することができ、箱内に収容された繊維集合体を円滑に取り出すことができるようになる。
【００１０】
【００１１】
なお、紙は裏面側に反る傾向がある。ここで、紙の裏面とはワイヤー面を意味し、紙の表面とはワイヤー面に対して反対側の面を意味する。また、本発明のように防水フィルム層をラミネートする場合、防水フィルムの収縮によりカバーシートの反りが発生する。したがって、前述のように、カバーシートの防水フィルム層側の面を箱内に収容された繊維集合体に対向させる構造において、繊維集合層として紙を用い、紙の裏面に防水フィルム層をラミネートすると、紙固有の性質に基づく反りに防水フィルムの収縮による反りが加わって、カバーシートにおけるスリットの両側が箱下面側に反り易くなる。このような反りが発生してしまうと、箱内の繊維集合体を取り出す際、取り出し開始時に、カバーシートのスリットの両端縁が、相対的に繊維集合体の繊維を掻き落すようになり、繊維粉の発生量が増加するといった問題点や、繊維集合体の取り出し抵抗が高くなり、円滑な取り出しが困難になるといった問題点、さらには後述するように複数枚のティッシュペーパーを収納して一枚ずつポップアップさせる場合、ティッシュペーパーが箱内に落ち込み易くなる（ポップアップ性の低下）といった問題点が発生するため好ましくない。
これに対して、本項記載のように紙の表面に防水フィルム層をラミネートすると、紙固有の性質に基づく反りと防水フィルムの収縮による反りとが打ち消しあうように反対向きに作用するため、カバーシートにおけるスリットの両側が箱下面側に反り難くなる。
【００１２】
＜請求項４記載の発明＞
前記カバーシートにおけるスリットの両側が、箱上面に対して平行な面内に延在するか、又は上側に反り返っている、請求項１〜３の何れか１項に記載の繊維集合体の収納箱。
【００１３】
（作用効果）
このようにカバーシートのスリットの両側が箱下面側に反っていないものであると、箱内の繊維集合体を取り出す際、常に、カバーシートのスリットの両側が繊維集合体の取り出し方向に沿って反るようになり、（イ）カバーシートのスリットの端縁が繊維集合体の繊維を掻き落とし難くなり、繊維粉の発生量が増加し難くなる、（ロ）繊維集合体の取り出し抵抗が増加せず、円滑な取り出しが可能になる、（ハ）後述するように複数枚のティッシュペーパーを収納して一枚ずつポップアップさせる場合、ティッシュペーパーが箱内に落ち込み難くなる（ポップアップ性の向上）といった作用効果が奏せられる。
【００１４】
＜請求項５記載の発明＞
請求項１〜４のいずれか１項に記載の収納箱内に、複数枚のティッシュペーパーが積層状態で収容されてなるものであり、各ティッシュペーパーは複数の層をなすように折り畳まれており、上下に隣接するティッシュペーパーのうち下側のティッシュペーパーの最上層が上側のティッシュペーパーの最下層とその一つ上の層との間に挟まれている、ボックスティッシュ製品。
【００１５】
（作用効果）
本項記載のようなボックスティッシュ製品では、ティッシュペーパーを一枚ずつ取り出す際、次のティッシュペーパーが引き出されて、その先端部がカバーシートのスリットに挟まれて保持される（所謂ポップアップ取り出し）ようになる。このような製品においては、カバーシートの防水性も重要であるが、取り出しの容易性の観点からは摩擦や強度が非常に重要になる。よって、本発明は特にこのような製品に好適である。
【発明の効果】
【００１６】
以上のとおり、本発明によれば、カバーシートを取り外さずにリサイクル可能でありながら、コスト的にポリエチレンフィルムの場合に釣り合い、しかも防水性に優れるようになるなどの利点がもたらされる。
【発明を実施するための最良の形態】
【００１７】
以下、本発明の実施形態についてボックスティッシュ製品を例にとり説明するが、本発明は、他のシート状繊維集合体、あるいはコットンパフのような非シート状繊維集合体にも適用できるものである。
【００１８】
（基本構造）
図１は、ティッシュの収納箱例１を示している。直方体状の紙箱１の上面１Ｂには、ミシン目などの切りこみ目が予め形成されており、使用開始時にその切りこみ目で囲まれる部分を剥ぎ取ることにより窓１Ａが形成されるようになっている。窓１Ａは予め開口されていても良いものである。
【００１９】
窓１Ａはカバーシート２で覆われている。より詳細には、カバーシート２のサイズは、その周縁部が窓１Ａの周縁部と重なる程度に窓１Ａのサイズより大きく形成されており、カバーシート２の周縁部が、箱１の内面における窓１Ａの縁部に対して接着剤により接合されている。カバーシート２の形状は適宜定めることができるが、たとえば図示のように方形とすることができる。カバーシート２における窓１Ａにより取り囲まれる部分には、箱１の長手方向に沿うスリット３が形成されている。スリット３は図示例のように窓１Ａの全長より短くすることができる（スリット３の両端が窓１Ａの端縁から離間している）ほか、全長と同一あるいは窓１Ａの両端より長く形成する（スリット３の両端が窓１Ａの端縁まで達している）ことができる。
【００２０】
箱１の内部には、図２に示すように、複数枚のティッシュペーパー４が積層状態で収容されている。各ティッシュペーパー４は上下２層構造をなすように２つ折りで折り畳まれており、上下に隣接するティッシュペーパー４のうち下側のティッシュペーパー４の上層４ｕが上側のティッシュペーパー４における上下層間４ｕ，４ｂ間に挟まれている。図示しないが、各ティッシュペーパーを上層・中層・下層の三層構造をなすようにＺ字状に折り畳み、上下に隣接するティッシュペーパーのうち下側のティッシュペーパーの上層を上側のティッシュペーパーの中層と下層との間に挟むこともできる。この場合、カバーシート２のスリット３を通してティッシュペーパー４を一枚ずつ取り出す際、次のティッシュペーパー４が引き出されて、その先端部がカバーシート２のスリット３に挟まれて保持される（所謂ポップアップ取り出し）ようになる。
【００２１】
（カバーシートについて）
本発明は、上述のカバーシート２として、図２に示すような、パルプ繊維を含む繊維集合層２Ａの片面にのみ、合成樹脂製防水フィルム層２Ｂをラミネートしたラミネートシートを用いるものである。両面に防水フィルム層２Ｂをラミネートすることもできなくはないが、本発明のようにパルプ繊維含有量を５１重量％以上にする場合、防水フィルム層２Ｂが薄くなり過ぎ、十分な防水性を得られなくなるおそれがある。
【００２２】
本発明では、特に図示形態のように、カバーシート２の防水フィルム層２Ｂ側の面が、箱１の下面側に位置するように構成されていると好ましいが、逆でも良い。なお、図２は概略図であり、見易さのために、箱１・カバーシート２・ティッシュペーパー４の厚さ、ティッシュペーパー４間の間隔、ティッシュペーパー４と箱１内面との間隔等を誇張して示してある。
【００２３】
カバーシート２における繊維集合層２Ａは紙からなる層であるのが好ましい。特に図示形態のように、カバーシート２の防水フィルム層２Ｂ側の面が、箱１の下面側（内部に収容されたティッシュペーパー４側）に位置するように構成されている場合、紙２Ａの表面に防水フィルム層２Ｂをラミネートすると、紙固有の性質に基づく反りと防水フィルムの収縮による反りとが打ち消しあうように反対向きに作用するため、カバーシート２におけるスリット３の両側が箱下面側に反り難くなる。特に、この作用を利用して、カバーシート２におけるスリット３の両側が、箱上面１Ｂに対して平行に延在するか、又は上側に反り返るように構成されているのは好ましい。
【００２４】
図３（ａ）は、カバーシート２におけるスリット３の両側が箱上面１Ｂに対して上側に反り返っている場合を示している。このような非取り出し時形状を有していると、箱１内のティッシュペーパー４を取り出す際、常に、図中に二点鎖線で示すように、カバーシート２のスリット３の両側がティッシュペーパー４の取り出し方向に沿って反るようになる。図示しないが、カバーシート２におけるスリット３の両側が、箱上面１Ｂに対して平行に延在している場合も同様である。この結果、カバーシート２のスリット３の端縁がティッシュペーパー４の繊維を掻き落とし難くなり、繊維粉の発生量が増加し難くなる。また、ティッシュペーパー４の取り出し抵抗が増加せず、円滑な取り出しが可能になる。さらに、ポップアップに際して、ティッシュペーパー４が箱１内に落ち込み難くなる。
【００２５】
図３（ｂ）は、カバーシート２におけるスリット３の両側が箱上面１Ｂに対して下側に反り返っている場合を示している。このような非取り出し時形状を有していると、箱１内のティッシュペーパー４を取り出す際、取り出し開始時に、図中に二点鎖線で示すように、カバーシート２のスリット３の両端縁がティッシュペーパー４の表面を掻き下げるようになる。この結果、カバーシート２のスリット３の端縁がティッシュペーパー４の繊維を掻き落とし、紙粉の発生量が増加するといった問題点や、ティッシュペーパー４の取り出し抵抗が高くなり、円滑な取り出しが困難になるといった問題点、ポップアップに際して、ティッシュペーパー４が箱１内に落ち込み易くなるといった問題点が発生する。
【００２６】
カバーシート２における繊維集合層２Ａは不織布層であっても良い。不織布層としては、エアースルー不織布、ポイントボンド不織布、メルトブロー不織布、スパンボンド不織布などの公知の不織布を用いることができる。
【００２７】
繊維集合層２Ａで用いるパルプ繊維としては、グランドウッドパルプ（ＧＰ）・プレッシャーライズドグランドウッドパルプ（ＰＧＷ）・サーモメカニカルパルプ（ＴＭＰ）等の機械パルプ、セミケミカルパルプ（ＣＰ）、針葉樹未晒クラフトパルプ（ＮＵＫＰ）・針葉樹高歩留り未晒クラフトパルプ（ＨＮＫＰ）・針葉樹晒クラフトパルプ（ＮＢＫＰ）・広葉樹未晒クラフトパルプ（ＬＵＫＰ）・広葉樹晒クラフトパルプ（ＬＢＫＰ）等の化学パルプ、ならびにデインキングパルプ（ＤＩＰ）・ウェイストパルプ（ＷＰ）等の古紙パルプのうち、一種または二種以上を選択して用いることができる。特に、リサイクル性及び強度の観点から針葉樹未晒クラフトパルプ（ＮＵＫＰ）が好適である。
【００２８】
パルプ繊維の含有量は、カバーシート２全体における割合で５１〜９４重量％とされるが、７０〜８０重量％であると特に好ましい。カバーシート２におけるパルプ繊維の含有量が５０重量％以下では、リサイクル時にカバーシート２を分離除去する必要がある。また、カバーシート２におけるパルプ繊維の含有量が過度に多くなると、防水フィルム層２Ｂが薄く、弱くなり、防水性能の確保が困難になるとともに、カバーシート２の強度向上が乏しくなる。
【００２９】
また、このパルプ繊維含有量を満たす限り、繊維集合層２Ａに他の繊維や添加物を含有させることができる。他の繊維としては、パルプ以外の天然繊維、合成繊維、半合成繊維（アセテート）、再生繊維（レーヨン）、無機繊維などの化学繊維を用いることができる。合成繊維としては、ナイロン等のポリアミド系、ポリエチレンテレフタレート等のポリエステル系、ビニロン等のポリビニルアルコール系、ロービル、デビロン等のポリ塩化ビニル系、サラン、クレハロン等のポリ塩化ビニリデン系、オーロン、アクリラン、クレスラン、ボンネル、カシミロン、ダイネル、カネカロン、エクスラン等のアクリル系、ポリエチレン、ポリプロピレン等のポリオレフィン系、テフロン等のフルオロカーボン系、スパンデックス等のポリウレタン系の単成分繊維、あるいはこれらの複数の物質を用いた多成分繊維を用いることができる。
【００３０】
多成分繊維としては、複合繊維及び混合繊維のいずれも用いることができる。複合繊維としては、２層型（並列型、芯鞘型）、及び多層型（多重並列、多芯、放射状）のいずれも用いることができ、混合繊維としては、粒状混合型及び針状混合型のいずれも用いることができる。芯鞘構造の複合繊維の例としては、芯／鞘＝ＰＰ（ポリプロピレン）／ＰＰ（ポリプロピレン）、ＰＰ（ポリプロピレン）／ＰＥ（ポリエチレン）、ＰＥＴ（ポリエチレンテレフタレート）／低融点ＰＥＴ等を挙げることができる。
【００３１】
他の繊維の太さは、０．５〜１０ｄｔｅｘ、特に１〜８ｄｔｅｘであるのが好ましく、繊維長は２〜３０ｍｍ、特に３〜２０ｍｍであるのが好ましい。配合量は、パルプ繊維に対する重量比（他の繊維の重量／パルプ重量×１００）で５０〜７５％、特に５０〜６５％とするのが好ましい。この範囲内であれば、パルプ繊維に対して良好に混合することができ、一体性の高い繊維集合層２Ａを形成することができる。
【００３２】
また、繊維集合層２Ａにおける添加物としては、乾燥又は湿潤紙力増強剤や、サイズ剤等を用いることができる。サイズ剤としては、ロジン系に代表される酸性サイズ剤と中性サイズ剤であるアルキルケテンダイマーなどを使用できる。サイズ剤の添加量としては、パルプ繊維に対し０．０１〜０．２重量％添加するのが望ましい。
【００３３】
一方、防水性フィルム層２Ｂとしては、厚さ６〜３０μｍの合成樹脂からなるものであれば特に限定されない。より好ましい厚さは１０〜２０μｍである。防水フィルム層２Ｂが薄すぎると防水性及び強度の向上が不十分となり、厚過ぎても効果が飽和するだけで、コストが嵩む、パルプ含有量を５０重量％以上に確保し難くなる。カバーシート２全体の厚みは適宜定めることができるが、１５〜１００μｍであると好ましい。
【００３４】
防水性フィルム層２Ｂとしては、ナイロン等のポリアミド系、ポリエチレンテレフタレート等のポリエステル系、ビニロン等のポリビニルアルコール系、ロービル、デビロン等のポリ塩化ビニル系、サラン、クレハロン等のポリ塩化ビニリデン系、オーロン、アクリラン、クレスラン、ボンネル、カシミロン、ダイネル、カネカロン、エクスラン等のアクリル系、ポリエチレン、ポリプロピレン等のポリオレフィン系、テフロン等のフルオロカーボン系、スパンデックス等のポリウレタン系の合成樹脂フィルムを用いることができる。特に、汎用の熱融着性樹脂である点で、ポリオレフィン系合成樹脂フィルムが好適である。
【００３５】
また、繊維集合層中に合成樹脂からなる繊維を含有させるのであれば、防水性フィルム層については、前記繊維を構成する合成樹脂と同種の合成樹脂により形成するのがよい。繊維集合層との防水フィルム層との親和性が高まり、両層の接着性がよく強度の面及び防水性の面で好ましい形態となる。
【００３６】
防水性フィルム層２Ｂの米坪は、カバーシート２の全米坪及びパルプ等の他の原料の配合を考慮しながら適宜定めることができるが、６〜３０ｇ／ｍ2、特に１０〜２０ｇ／ｍ2であるのが好ましい。
【００３７】
他方、カバーシート２の米坪は２０〜７０ｇ／ｍ2とされる。より好ましい範囲は３０〜７０ｇ／ｍ2である。カバーシート２の米坪が低過ぎると、カバーシート２の強度向上が乏しくなるとともに、防水性能の確保も困難になり、高過ぎると、自重によりカバーシート２が垂れ下がる、あるいはカバーシート２が硬くなり過ぎて取り出し時にティッシュペーパー４が破けるおそれがある。
【００３８】
かくして構成された収納箱１では、後述の実施例からも明らかなとおり、カバーシート２のパルプ含有量が５１重量％以上であり、カバーシート２を取り外さずにリサイクル可能でありながら、コストが嵩まずに、防水性に優れるようになる。また、防水性フィルム層２Ｂをラミネートしたことにより、柔軟性を損ねずに強度を高めることができ、カバーシート２の垂れ下がりも効果的に防止できる。特に図示形態では、ティッシュペーパー４を取り出す際、ティッシュペーパー４がカバーシート２の防水フィルム層２Ｂ側の面に擦れるため、繊維集合層２Ａに擦れる場合と比べて摩擦を軽減することができ、箱１内に収容されたティッシュペーパー４を円滑に取り出すことができるようになる。
【実施例１】
【００３９】
表１に示す各種カバーシート（実施例及び比較例）を用い、図１に示すものと同じボックスティッシュ製品をそれぞれ製造し、ポップアップ性、防水性、強度、及び摩擦軽減性能をそれぞれ評価した。
なお、ポップアップ性については、２プライのティッシュペーパー２００ウェブ（枚）を箱上面に対して垂直方向に連続して取り出すテストを１０回行い、最後まで落ち込むことなく取り出すことができた場合を「良」として、１０回全て「良」であるものを◎とし、８〜９回「良」であるものを○とし、５〜７回「良」であるものを△とし、「良」が４回以下であるものを×として評価した。
また、防水性については、水平面に静置した箱のカバーシート表面に水５ｍｌを滴下し、１時間放置した後の裏抜けを確認し、裏抜け無しであるものを○とし、裏抜けは無いが紙の収縮があるもの（ピンホールのおそれがある）を△とし、裏抜けがあるものを×として評価した。
さらに、カバーシートの強度については、２プライのティッシュペーパー２００ウェブ（枚）を箱上面に対して垂直方向に連続して取り出したとき、破れ・伸びが発生しなかったものを◎とし、破れは発生しなかったが伸びが認められたものを○とし、破れが発生したがポップアップ可能であったものを△とし、破れが発生し、ポップアップが不可能になったものを×として評価した。
さらに、摩擦軽減性能については、２プライのティッシュペーパー２０ウェブ（枚）を箱内に収納し、そのうち１０ウェブを箱上面に対して垂直方向に連続して取り出すテストを５回行い、箱内に発生した紙粉量を目視で確認した。ＰＥフィルムからなるカバーシートを備えた標準品を製造し、同様に紙粉量を確認した。その結果、紙粉量が標準品よりも少ないものを○とし、紙粉量が標準品と同等であるものを△とし、紙粉量が標準品以下であるものを×として評価した。
評価結果を表１に併記した。同表からも明らかなとおり、本発明に係る実施例においては、高い防水性が発揮された。また、一部の実施例においては、ポップアップ性、強度、摩擦軽減性においても優れていた。
【００４０】
【表１】
0004723552.tif 000002
【実施例２】
【００４１】
次いで、防水フィルム層を有することの優位性を示すべく、カバーシートとして防水フィルムを用いた本願発明の実施例（構造は図１に示すものと同様）とそのカバーシートを紙のみからなるものとした比較例とについて、ポップアップ性、防水性、強度、及び摩擦軽減性能をそれぞれ評価し比較した。実施例及び比較例の物性は、評価試験結果とともに表２に示す。なお、各評価方法及び各試験方法は上記実施例１と同様である。
【００４２】
【表２】
0004723552.tif 000003
【００４３】
表２から明らかなとおり、防水フィルム層を有するカバーシートとした本発明の実施例は、紙のみのカバーシートとした比較例と比べて、ポップアップ性、防水性、強度、摩擦低減性のすべての項目で優位となる結果が得られた。
【実施例３】
【００４４】
次いで、防水フィルム層が箱内面側に位置されていることの優位性を示すべく、防水フィルム層を箱内面側にした実施例（構造は図１に示すものと同様）とそのカバーシートの表裏を反対にして防水フィルム層が箱外面側とした比較例について、ポップアップ性、防水性、強度、及び摩擦軽減性能をそれぞれ評価し比較した。実施例及び比較例の物性は、評価試験結果とともに表２に示す。なお、各評価方法及び各試験方法は上記実施例１と同様である。
【００４５】
【表３】
0004723552.tif 000004
【００４６】
表３から明らかなとり、実施例については各試験において良好な結果が得られたが、比較例については摩擦軽減性について劣る結果となった。従って、防水フィルム層に関しては箱内面側に位置させるのが望ましい態様である。
【産業上の利用可能性】
【００４７】
本発明は、ティッシュペーパーのようなシート状繊維集合体、又はコットンパフのような非シート状繊維集合体の収納箱に適用できるものである。
【図面の簡単な説明】
【００４８】
【図１】ボックスティッシュ製品の概要斜視図である。
【図２】ボックスティッシュ製品の要部を示す縦断面図である。
【図３】ボックスティッシュ製品の要部を示す縦断面図である。
【符号の説明】
【００４９】
１…箱本体止、１Ａ…窓、２…シート、２Ａ…繊維集合層、２Ｂ…防水フィルム層、３…スリット、４…ティッシュ。
【図１】
0004723552.tif 000005
【図２】
0004723552.tif 000006
【図３】
0004723552.tif 000007